(57)【要約】【課題】インクジェット印刷法により安定的に塗布することができ、光を照射することにより速やかに硬化して、防湿性に優れた硬化物を形成することができる有機ＥＬ素子封止用組成物を提供する。【解決手段】本発明のインクジェット印刷法により塗布するための有機ＥＬ素子封止用組成物は、カチオン重合性化合物とカチオン重合開始剤とを含有する組成物であって、２５℃における粘度が２０ｍＰａ・ｓ以下であり、前記カチオン重合性化合物として、エポキシ化合物及び／又はビニルエーテル化合物を、カチオン重合性化合物全量の５０重量％以上含有し、２５℃における粘度が１００ｍＰａ・ｓ以上であるカチオン重合性化合物の含有量が組成物に含まれるカチオン重合性化合物全量の２０重量％以下常圧下における沸点が１９０℃以下であるカチオン重合性化合物の含有量が組成物に含まれるカチオン重合性化合物全量の２０重量％未満である。【選択図】なし【特許請求の範囲】
【請求項１】
カチオン重合性化合物とカチオン重合開始剤とを含有する組成物であって、２５℃における粘度が２０ｍＰａ・ｓ以下であり、
組成物に含まれるカチオン重合性化合物全量の５０重量％以上が、エポキシ化合物及び／又はビニルエーテル化合物であり、
２５℃における粘度が１００ｍＰａ・ｓ以上であるカチオン重合性化合物の含有量が組成物に含まれるカチオン重合性化合物全量の２０重量％以下
常圧下における沸点が１９０℃以下であるカチオン重合性化合物の含有量が組成物に含まれるカチオン重合性化合物全量の２０重量％未満
である、インクジェット印刷法により塗布するための有機エレクトロルミネッセンス素子封止用組成物。
【請求項２】
カチオン重合性化合物の組成が下記［１］又は［２］である、請求項１に記載の有機エレクトロルミネッセンス素子封止用組成物。
［１］ビニルエーテル化合物の含有量がカチオン重合性化合物全量の３０重量％未満である場合、下記式（a-1）で表される多官能脂環エポキシ化合物とグリシジルエーテル型エポキシ化合物の合計含有量が、カチオン重合性化合物全量の５０重量％以上である
［２］ビニルエーテル化合物の含有量がカチオン重合性化合物全量の３０重量％以上である場合、下記式（a-1）で表される多官能脂環エポキシ化合物の含有量がカチオン重合性化合物全量の５重量％以上であり、前記多官能脂環エポキシ化合物とビニルエーテル化合物の合計含有量が、カチオン重合性化合物全量の５０重量％以上である
【化１】
2018110056.tif 000011
（式中、Ｘは単結合又は連結基を示す）
【請求項３】
前記式（a-1）で表される多官能脂環エポキシ化合物が、３，４−エポキシシクロヘキシルメチル（３，４−エポキシ）シクロヘキサンカルボキシレート、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、及び２，２−ビス（３，４−エポキシシクロヘキサン−１−イル）プロパンからなる群より選択される少なくとも１種の化合物である、請求項２に記載の有機エレクトロルミネッセンス素子封止用組成物。
【請求項４】
カチオン重合性化合物として、更に、下記式（a-1’）で表される単官能脂環エポキシ化合物を含有する、請求項２又は３に記載の有機エレクトロルミネッセンス素子封止用組成物。
【化２】
2018110056.tif 000012
（式中、Ｒa1はシクロヘキセンオキシド基以外の反応性官能基を示し、Ｒa2、Ｒa3は同一又は異なって、水素原子又はアルキル基を示す。Ｌ’は単結合又は連結基を示す）
【請求項５】
ビニルエーテル化合物が、環構造を有するビニルエーテル化合物を少なくとも含有する、請求項１〜４の何れか１項に記載の有機エレクトロルミネッセンス素子封止用組成物。
【請求項６】
硬化時のアウトガス量が１０００ｐｐｍ以下である、請求項１〜５の何れか１項に記載の有機エレクトロルミネッセンス素子封止用組成物。
【請求項７】
硬化物の水蒸気透過率が２００ｇ／ｍ2・ｄａｙ・ａｔｍ以下である、請求項１〜６の何れか１項に記載の有機エレクトロルミネッセンス素子封止用組成物。
【請求項８】
請求項１〜７の何れか１項に記載の有機エレクトロルミネッセンス素子封止用組成物をインクジェット印刷法により塗布して、有機エレクトロルミネッセンス素子を封止することを特徴とする、有機エレクトロルミネッセンスデバイスの製造方法。
【請求項９】
請求項１〜７の何れか１項に記載の有機エレクトロルミネッセンス素子封止用組成物の硬化物によって有機エレクトロルミネッセンス素子が封止された構成を有する有機エレクトロルミネッセンスデバイス。
【発明の詳細な説明】
【技術分野】
【０００１】
本発明は、インクジェット印刷法により塗布するための有機エレクトロルミネッセンス素子封止用組成物に関する。
【背景技術】
【０００２】
有機エレクトロルミネッセンス（本明細書では、「有機ＥＬ」と称する場合がある）素子は、発光層を一対の対向電極で挟んだ構造体を有し、一方の電極からは電子が注入され、他方の電極からは正孔が注入される。この注入された電子と正孔とが発光層内で再結合するときに発光が生ずる。有機ＥＬ素子を含む有機ＥＬデバイスは、耐衝撃性や視認性の高さと、発光色の多様性からフルカラーのフラットパネルディスプレイとして、又はＬＥＤに代わるものとして期待されている。
【０００３】
しかし、有機ＥＬ素子は他の電子部品に比べて水分の影響を受けやすく、有機ＥＬ素子内に浸入した水分によって電極の酸化や有機物の変性等が引き起こされ、発光特性が著しく低下することが問題であった。この問題を解決する方法としては、有機ＥＬ素子の周りを防湿性樹脂で封止する方法が知られている。
【０００４】
そして、特許文献１には、硬化性化合物としてオキセタン化合物とエポキシ化合物とビニルエーテル化合物を含有する組成物が記載されており、当該組成物はインクジェット印刷法を用いて容易に塗布することができ、且つその硬化物は防湿性に優れることが記載されている。
【先行技術文献】
【特許文献】
【０００５】
【特許文献１】特開２０１４−２２５３８０号公報
【発明の概要】
【発明が解決しようとする課題】
【０００６】
しかし、特許文献１に記載の組成物は、防湿性の点で未だ不十分であった。また、印刷時に組成物の流動性が低下して、インクジェットヘッドのノズル口に組成物が固化して付着し易いため、射出が不安定となったり、ノズル口が目詰まりして射出不能となったりすることがわかった。
【０００７】
従って、本発明の目的は、インクジェット印刷法により安定的に塗布することができ、光を照射することにより速やかに硬化して、防湿性に優れた硬化物を形成することができる有機ＥＬ素子封止用組成物を提供することにある。
本発明の他の目的は、インクジェット印刷法により安定的に塗布することができ、光を照射することにより速やかに硬化して、防湿性及び低アウトガス性に優れた硬化物を形成することができる有機ＥＬ素子封止用組成物を提供することにある。
本発明の他の目的は、前記有機ＥＬ素子封止用組成物を用いる有機ＥＬデバイスの製造方法を提供することにある。
本発明の他の目的は、前記有機ＥＬ素子封止用組成物の硬化物で有機ＥＬ素子が封止（若しくは、被覆）された構成を有する有機ＥＬデバイスを提供することにある。
【課題を解決するための手段】
【０００８】
本発明者は上記課題を解決するため鋭意検討した結果、インクジェット印刷法により塗布するための有機ＥＬ素子封止用組成物が、硬化性化合物としてオキセタン化合物（特に、３−エチル−３−（２−エチルヘキシルオキシメチル）オキセタン等の脂肪族オキセタン化合物）を硬化性化合物全量の５０％を超えて含有すると、得られる硬化物の防湿性が低下することがわかった。また、沸点が１９０℃を下回る硬化性化合物を含有すると、印刷時にこれらが揮発して組成物の流動性が低下し易く、インクジェットヘッドのノズル口に組成物が固化して付着することにより、射出が不安定となったり、ノズル口が目詰まりして射出不能となったりすることがわかった。
そして、下記構成［１］〜［４］を併せて有する組成物は、インクジェット印刷法により安定的に塗布することができ、光を照射することにより速やかに硬化して、防湿性に優れた硬化物を形成することができることを見いだした。本発明はこれらの知見に基づいて完成させたものである。
［１］  カチオン重合性化合物とカチオン重合開始剤とを含有する組成物であって、２５℃における粘度が２０ｍＰａ・ｓ以下である
［２］  カチオン重合性化合物として、エポキシ化合物及び／又はビニルエーテル化合物を、組成物に含まれるカチオン重合性化合物全量の５０重量％以上含有する
［３］  ２５℃における粘度が１００ｍＰａ・ｓ以上であるカチオン重合性化合物の含有量が、組成物に含まれるカチオン重合性化合物全量の２０重量％以下である
［４］  常圧下における沸点が１９０℃以下であるカチオン重合性化合物の含有量が、組成物に含まれるカチオン重合性化合物全量の２０重量％未満である
【０００９】
すなわち、本発明は、カチオン重合性化合物とカチオン重合開始剤とを含有する組成物であって、２５℃における粘度が２０ｍＰａ・ｓ以下であり、
組成物に含まれるカチオン重合性化合物全量の５０重量％以上が、エポキシ化合物及び／又はビニルエーテル化合物であり、
２５℃における粘度が１００ｍＰａ・ｓ以上であるカチオン重合性化合物の含有量が組成物に含まれるカチオン重合性化合物全量の２０重量％以下
常圧下における沸点が１９０℃以下であるカチオン重合性化合物の含有量が組成物に含まれるカチオン重合性化合物全量の２０重量％未満
である、インクジェット印刷法により塗布するための有機ＥＬ素子封止用組成物を提供する。
【００１０】
本発明は、また、カチオン重合性化合物の組成が下記［１］又は［２］である、前記有機ＥＬ素子封止用組成物を提供する。
［１］ビニルエーテル化合物の含有量がカチオン重合性化合物全量の３０重量％未満である場合、下記式（a-1）で表される多官能脂環エポキシ化合物とグリシジルエーテル型エポキシ化合物の合計含有量が、カチオン重合性化合物全量の５０重量％以上である
［２］ビニルエーテル化合物の含有量がカチオン重合性化合物全量の３０重量％以上である場合、下記式（a-1）で表される多官能脂環エポキシ化合物の含有量がカチオン重合性化合物全量の５重量％以上であり、前記多官能脂環エポキシ化合物とビニルエーテル化合物の合計含有量が、カチオン重合性化合物全量の５０重量％以上である
【化１】
2018110056.tif 000002
（式中、Ｘは単結合又は連結基を示す）
【００１１】
本発明は、また、前記式（a-1）で表される多官能脂環エポキシ化合物が、３，４−エポキシシクロヘキシルメチル（３，４−エポキシ）シクロヘキサンカルボキシレート、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、及び２，２−ビス（３，４−エポキシシクロヘキサン−１−イル）プロパンからなる群より選択される少なくとも１種の化合物である、前記有機ＥＬ素子封止用組成物を提供する。
【００１２】
本発明は、また、カチオン重合性化合物として、更に、下記式（a-1’）で表される単官能脂環エポキシ化合物を含有する、前記有機ＥＬ素子封止用組成物を提供する。
【化２】
2018110056.tif 000003
（式中、Ｒa1はシクロヘキセンオキシド基以外の反応性官能基を示し、Ｒa2、Ｒa3は同一又は異なって、水素原子又はアルキル基を示す。Ｌ’は単結合又は連結基を示す）
【００１３】
本発明は、また、ビニルエーテル化合物が、環構造を有するビニルエーテル化合物を少なくとも含有する、前記有機ＥＬ素子封止用組成物を提供する。
【００１４】
本発明は、また、硬化時のアウトガス量が１０００ｐｐｍ以下である、前記有機ＥＬ素子封止用組成物を提供する。
【００１５】
本発明は、また、硬化物の水蒸気透過率が２００ｇ／ｍ2・ｄａｙ・ａｔｍ以下である、前記有機ＥＬ素子封止用組成物を提供する。
【００１６】
本発明は、また、前記有機ＥＬ素子封止用組成物をインクジェット印刷法により塗布して、有機ＥＬ素子を封止することを特徴とする、有機ＥＬデバイスの製造方法を提供する。
【００１７】
本発明は、また、前記有機ＥＬ素子封止用組成物の硬化物によって有機ＥＬ素子が封止された構成を有する有機ＥＬデバイスを提供する。
【発明の効果】
【００１８】
本発明の有機ＥＬ素子封止用組成物は上記構成を有するため、インクジェットヘッドのノズルからの射出安定性に優れ、インクジェットヘッドのノズル口に固化して付着することにより、射出が不安定となったり射出不能となったりすることを防止でき、良好な射出を経時安定的に維持することができる。
また、本発明の有機ＥＬ素子封止用組成物は、塗布後、紫外線を照射することにより速やかに硬化して、防湿性及び低アウトガス性に優れた硬化物を形成することができる。
そのため、本発明の有機ＥＬ素子封止用組成物は、インクジェット印刷法を使用して、有機ＥＬ素子を封止する用途に好適に使用することができる。
そして、本発明の有機ＥＬ素子封止用組成物を用いれば、インクジェット印刷法により、安定的に、高速且つ均一に塗布することができ、作業性に優れる。
更に、本発明の有機ＥＬ素子封止用組成物を用いれば、防湿性に優れた硬化物で有機ＥＬ素子を封止することができ、劣化を防止することにより、高輝度且つ長寿命の有機ＥＬデバイスが得られる。
【発明を実施するための形態】
【００１９】
［有機ＥＬ素子封止用組成物］
本発明の有機ＥＬ素子封止用組成物は、カチオン重合性化合物とカチオン重合開始剤とを含有する組成物であって、
２５℃における粘度が２０ｍＰａ・ｓ以下であり、
組成物に含まれるカチオン重合性化合物全量の５０重量％以上が、エポキシ化合物及び／又はビニルエーテル化合物であり、
２５℃における粘度が１００ｍＰａ・ｓ以上であるカチオン重合性化合物の含有量が組成物に含まれるカチオン重合性化合物全量の２０重量％以下
常圧下における沸点が１９０℃以下であるカチオン重合性化合物の含有量が組成物に含まれるカチオン重合性化合物全量の２０重量％未満である。
【００２０】
［カチオン重合性化合物］
本発明の有機ＥＬ素子封止用組成物は、カチオン重合性化合物として、エポキシ化合物及び／又はビニルエーテル化合物を含有する。
【００２１】
＜エポキシ化合物＞
エポキシ化合物は、分子内に１個以上のエポキシ基（オキシラン環）を有する化合物であり、脂環式エポキシ化合物、芳香族エポキシ化合物、及び脂肪族エポキシ化合物が含まれる。
【００２２】
（脂環式エポキシ化合物）
脂環式エポキシ化合物は、分子内に１個以上の脂環と１個以上のエポキシ基とを有する化合物であり、以下の化合物が含まれる。
（１）分子内に脂環を構成する隣接する２つの炭素原子と酸素原子とで構成されるエポキシ基（本明細書においては、「脂環エポキシ基」と称する場合がある。脂環エポキシ基には、シクロヘキセンオキシド基が含まれる）を有する化合物
（２）脂環にエポキシ基が直接単結合で結合している化合物
（３）分子内に脂環及びグリシジルエーテル基を有する化合物（所謂、グリシジルエーテル型エポキシ化合物）
【００２３】
上記（１）分子内に脂環エポキシ基を有する化合物には、分子内に脂環エポキシ基を１個有する化合物（1-1’）や、分子内に脂環エポキシ基を２個以上有する化合物（1-1）が含まれる。
【００２４】
前記分子内に脂環エポキシ基を２個以上有する化合物（1-1）としては、例えば、下記式（a-1）で表される多官能脂環エポキシ化合物が挙げられる。
【化３】
2018110056.tif 000004
【００２５】
上記式（a-1）中、Ｘは単結合又は連結基（１個以上の原子を有する二価の基）を示す。上記連結基としては、例えば、二価の炭化水素基、炭素−炭素二重結合の一部又は全部がエポキシ化されたアルケニレン基、カルボニル基、エーテル結合、エステル結合、カーボネート基、アミド基、及びこれらが複数個連結した基等が挙げられる。
【００２６】
上記二価の炭化水素基としては、炭素数１〜１８の直鎖又は分岐鎖状のアルキレン基、炭素数３〜１８の二価の脂環式炭化水素基等が挙げられる。炭素数１〜１８の直鎖又は分岐鎖状のアルキレン基としては、例えば、メチレン基、メチルメチレン基、ジメチルメチレン基、エチレン基、プロピレン基、トリメチレン基等が挙げられる。炭素数３〜１８の二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）等が挙げられる。
【００２７】
上記炭素−炭素二重結合の一部又は全部がエポキシ化されたアルケニレン基（「エポキシ化アルケニレン基」と称する場合がある）におけるアルケニレン基としては、例えば、ビニレン基、プロペニレン基、１−ブテニレン基、２−ブテニレン基、ブタジエニレン基、ペンテニレン基、ヘキセニレン基、ヘプテニレン基、オクテニレン基等の炭素数２〜８の直鎖又は分岐鎖状のアルケニレン基等が挙げられる。特に、上記エポキシ化アルケニレン基としては、炭素−炭素二重結合の全部がエポキシ化されたアルケニレン基が好ましく、より好ましくは炭素−炭素二重結合の全部がエポキシ化された炭素数２〜４のアルケニレン基である。
【００２８】
上記式（a-1）中の２つのシクロヘキサン環は、それぞれ、式中に示されるエポキシ基以外にも置換基［例えば、ハロゲン原子（フッ素原子、塩素原子等）、酸素原子若しくはハロゲン原子を含んでいてもよい炭化水素基（例えば、Ｃ1-4アルキル基、Ｃ1-4ハロアルキル基、Ｃ1-4アルコキシ−Ｃ1-4アルキル基等）、置換基を有していてもよいアルコキシ基（例えば、Ｃ1-4アルコキシ基、ハロゲン化Ｃ1-4アルコキシ基等）］を１個又は２個以上有していてもよい。
【００２９】
上記式（a-1）で表される多官能脂環エポキシ化合物の代表的な例としては、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、２，２−ビス（３，４−エポキシシクロヘキサン−１−イル）プロパン、１，２−ビス（３，４−エポキシシクロヘキサン−１−イル）エタンや、下記式（a-1-1）〜（a-1-10）で表される化合物等が挙げられる。尚、下記式（a-1-5）中のＬは炭素数１〜８のアルキレン基であり、なかでも、メチレン基、エチレン基、プロピレン基、イソプロピレン基等の炭素数１〜３の直鎖又は分岐鎖状のアルキレン基が好ましい。また、下記式（a-1-5）、（a-1-7）、（a-1-9）、（a-1-10）中のｎ1〜ｎ8は、それぞれ１〜３０の整数を示す。
【化４】
2018110056.tif 000005
【化５】
2018110056.tif 000006
【００３０】
前記分子内に脂環エポキシ基を１個有する化合物（1-1’）としては、例えば、下記式（a-1’）で表される単官能脂環エポキシ化合物が挙げられる。
【化６】
2018110056.tif 000007
【００３１】
式（a-1’）中、Ｒa1はシクロヘキセンオキシド基以外の反応性官能基（重合性官能基）を示し、例えば、ビニルエーテル基、（メタ）アクリロイルオキシ基、エポキシ基、グリシジル基、オキセタニル基等が挙げられる。
【００３２】
式（a-1’）中、Ｒa2、Ｒa3は同一又は異なって、水素原子又はアルキル基（例えば、メチル基、エチル基等の炭素数１〜５のアルキル基）を示す。
【００３３】
式（a-1’）中、Ｌ’は単結合又は連結基を示す。前記連結基としては、例えば、二価の炭化水素基、カルボニル基（−ＣＯ−）、エーテル結合（−Ｏ−）、チオエーテル結合（−Ｓ−）、エステル結合（−ＣＯＯ−）、アミド結合（−ＣＯＮＨ−）、カーボネート結合（−ＯＣＯＯ−）等が挙げられる。
【００３４】
前記二価の炭化水素基としては、例えば、メチレン基、メチルメチレン基、ジメチルメチレン基、エチレン基、プロピレン基、トリメチレン基等の炭素数１〜５の直鎖又は分岐鎖状のアルキレン基が挙げられる。
【００３５】
前記分子内に脂環エポキシ基を１個有する化合物（1-1’）としては、なかでも、１，２：８，９−ジエポキシリモネン及び／又は３，４−エポキシシクロヘキシルメチル（メタ）アクリレートが好ましい。
【００３６】
上述の（２）脂環にエポキシ基が直接単結合で結合している化合物としては、例えば、下記式（a-2）で表される化合物等が挙げられる。
【化７】
2018110056.tif 000008
【００３７】
式（a-2）中、Ｒa4は、ｐ価のアルコールの構造式からｐ個の水酸基（−ＯＨ）を除いた基（ｐ価の有機基）であり、ｐ、ｎ9はそれぞれ自然数を表す。ｐ価のアルコール［Ｒa4（ＯＨ）p］としては、２，２−ビス（ヒドロキシメチル）−１−ブタノール等の多価アルコール（炭素数１〜１５の多価アルコール等）等が挙げられる。ｐは１〜６が好ましく、ｎ9は１〜３０が好ましい。ｐが２以上の場合、それぞれの［  ］内（外側の角括弧内）の基におけるｎ9は同一でもよく異なっていてもよい。上記式（a-2）で表される化合物としては、具体的には、２，２−ビス（ヒドロキシメチル）−１−ブタノールの１，２−エポキシ−４−（２−オキシラニル）シクロヘキサン付加物［例えば、商品名「ＥＨＰＥ３１５０」（（株）ダイセル製）等］等が挙げられる。
【００３８】
上述の（３）分子内に脂環及びグリシジルエーテル基を有する化合物としては、例えば、脂環式アルコール（特に、脂環式多価アルコール）のグリシジルエーテルが挙げられる。より詳しくは、例えば、ビスフェノールＡ型エポキシ化合物を水素化した化合物（水素化ビスフェノールＡ型エポキシ化合物）、ビスフェノールＦ型エポキシ化合物を水素化した化合物（水素化ビスフェノールＦ型エポキシ化合物）；水素化ビフェノール型エポキシ化合物；水素化フェノールノボラック型エポキシ化合物；水素化クレゾールノボラック型エポキシ化合物；ビスフェノールＡの水素化クレゾールノボラック型エポキシ化合物；水素化ナフタレン型エポキシ化合物；トリスフェノールメタンから得られるエポキシ化合物を水素化した化合物等が挙げられる。
【００３９】
（芳香族エポキシ化合物）
上記芳香族エポキシ化合物としては、例えば、フェニルグリシジルエーテル、ビスフェノール類［例えば、ビスフェノールＡ、ビスフェノールＦ、ビスフェノールＳ、フルオレンビスフェノール等］と、エピハロヒドリンとの縮合反応により得られるエピビスタイプグリシジルエーテル型エポキシ化合物；これらのエピビスタイプグリシジルエーテル型エポキシ化合物を上記ビスフェノール類とさらに付加反応させることにより得られる高分子量エピビスタイプグリシジルエーテル型エポキシ化合物；フェノール類［例えば、フェノール、クレゾール、キシレノール、レゾルシン、カテコール、ビスフェノールＡ、ビスフェノールＦ、ビスフェノールＳ等］とアルデヒド［例えば、ホルムアルデヒド、アセトアルデヒド、ベンズアルデヒド、ヒドロキシベンズアルデヒド、サリチルアルデヒド等］とを縮合反応させて得られる多価アルコール類を、さらにエピハロヒドリンと縮合反応させることにより得られるノボラック・アルキルタイプグリシジルエーテル型エポキシ化合物；フルオレン環の９位に２つのフェノール骨格が結合し、かつこれらフェノール骨格のヒドロキシ基から水素原子を除いた酸素原子に、それぞれ、直接又はアルキレンオキシ基を介してグリシジル基が結合しているエポキシ化合物等が挙げられる。
【００４０】
（脂肪族エポキシ化合物）
上記脂肪族エポキシ化合物としては、例えば、ｑ価の環状構造を有しないアルコール（ｑは自然数である）のグリシジルエーテル；一価又は多価カルボン酸［例えば、酢酸、プロピオン酸、酪酸、ステアリン酸、アジピン酸、セバシン酸、マレイン酸、イタコン酸等］のグリシジルエステル；エポキシ化亜麻仁油、エポキシ化大豆油、エポキシ化ひまし油等の二重結合を有する油脂のエポキシ化物；エポキシ化ポリブタジエン等のポリオレフィン（ポリアルカジエンを含む）のエポキシ化物等が挙げられる。尚、上記ｑ価の環状構造を有しないアルコールとしては、例えば、メタノール、エタノール、１−プロピルアルコール、イソプロピルアルコール、１−ブタノール等の一価のアルコール；エチレングリコール、１，２−プロパンジオール、１，３−プロパンジオール、１，４−ブタンジオール、ネオペンチルグリコール、１，６−ヘキサンジオール、ジエチレングリコール、トリエチレングリコール、テトラエチレングリコール、ジプロピレングリコール、ポリエチレングリコール、ポリプロピレングリコール等の二価のアルコール；グリセリン、ジグリセリン、エリスリトール、トリメチロールエタン、トリメチロールプロパン、ペンタエリスリトール、ジペンタエリスリトール、ソルビトール等の三価以上の多価アルコール等が挙げられる。また、ｑ価のアルコールは、ポリエーテルポリオール、ポリエステルポリオール、ポリカーボネートポリオール、ポリオレフィンポリオール等であってもよい。
【００４１】
エポキシ化合物としては、分子内に脂環エポキシ基（特に、シクロヘキセンオキシド基）を１個又は２個有する化合物（＝脂環エポキシ化合物）が、低粘度、且つ高沸点を有し、更に速硬化性を発揮することができるため、これを含有することが好ましく、なかでも、分子内に脂環エポキシ基を２個以上有する化合物（1-1）（特に、上記式（a-1）で表される多官能脂環エポキシ化合物）を少なくとも含有することが、硬化性に特に優れる点で好ましい。また、分子内に脂環エポキシ基を１個有する化合物（1-1’）（特に、上記式（a-1’）で表される単官能脂環エポキシ化合物）は、分子内に脂環エポキシ基を２個以上有する化合物（1-1）よりも更に低粘度で流動性に優れることから、前記分子内に脂環エポキシ基を２個以上有する化合物（1-1）と共に含有することが、本発明の有機ＥＬ素子封止用組成物の粘度を２０ｍＰａ・ｓ以下とすることができ、インクジェット射出性、及び射出安定性に特に優れた効果を発揮することができる点で好ましい。
【００４２】
＜ビニルエーテル化合物＞
ビニルエーテル化合物は、分子内に１個以上のビニルエーテル基を有する化合物である。このような化合物としては、例えば、下記式（ｂ）で表される化合物が挙げられる。
Ｒb−（Ｏ−ＣＨ＝ＣＨ2）n      （ｂ）
（式中、Ｒbはｎ価の炭化水素基、ｎ価の複素環式基、又はこれらの２個以上が単結合若しくは連結基を介して結合した基を示す。ｎは１以上の整数を示す）
【００４３】
Ｒbにおけるｎ価の炭化水素基には、ｎ価の脂肪族炭化水素基、ｎ価の脂環式炭化水素基、及びｎ価の芳香族炭化水素基が含まれる。
【００４４】
ｎ価の脂肪族炭化水素基のうち１価の脂肪族炭化水素基としては、例えば、メチル基、エチル基、プロピル基、イソプロピル基、ブチル基、イソブチル基、ｓ−ブチル基、ｔ−ブチル基、ペンチル基、ヘキシル基、デシル基、ドデシル基等の炭素数１〜２０（好ましくは１〜１０、特に好ましくは１〜３）程度のアルキル基；ビニル基、アリル基、メタリル基、１−プロペニル基、イソプロペニル基、１−ブテニル基、２−ブテニル基、３−ブテニル基、１−ペンテニル基、２−ペンテニル基、３−ペンテニル基、４−ペンテニル基、５−ヘキセニル基等の炭素数２〜２０（好ましくは２〜１０、特に好ましくは２〜３）程度のアルケニル基；エチニル基、プロピニル基等の炭素数２〜２０（好ましくは２〜１０、特に好ましくは２〜３）程度のアルキニル基等を挙げることができる。
【００４５】
ｎ価の脂環式炭化水素基のうち１価の脂環式炭化水素基としては、シクロプロピル基、シクロブチル基、シクロペンチル基、シクロヘキシル基、シクロオクチル基等の３〜２０員（好ましくは３〜１５員、特に好ましくは５〜８員）程度のシクロアルキル基；シクロペンテニル基、シクロへキセニル基等の３〜２０員（好ましくは３〜１５員、特に好ましくは５〜８員）程度のシクロアルケニル基；ビシクロヘプタニル基、ビシクロヘプテニル基、パーヒドロナフタレン−１−イル基、ノルボルニル基、アダマンチル基、テトラシクロ［４．４．０．１2,5．１7,10］ドデカン−３−イル基等の架橋環式炭化水素基等を挙げることができる。
【００４６】
ｎ価の芳香族炭化水素基のうち１価の芳香族炭化水素基としては、フェニル基、ナフチル基等の炭素数６〜１４（好ましくは６〜１０）程度のアリール基を挙げることができる。
【００４７】
ｎ価の炭化水素基としては、上記例示の１価の炭化水素基の構造式から（ｎ−１）個の水素原子を除いた基を挙げることができる。
【００４８】
ｎ価の複素環式基を構成する複素環としては、例えば、ヘテロ原子として酸素原子を含む複素環（例えば、オキセタン環等の４員環；フラン環、テトラヒドロフラン環、オキサゾール環、イソオキサゾール環、γ−ブチロラクトン環等の５員環；４−オキソ−４Ｈ−ピラン環、テトラヒドロピラン環、モルホリン環等の６員環；ベンゾフラン環、イソベンゾフラン環、４−オキソ−４Ｈ−クロメン環、クロマン環、イソクロマン環等の縮合環；３−オキサトリシクロ［４．３．１．１4,8］ウンデカン−２−オン環、３−オキサトリシクロ［４．２．１．０4,8］ノナン−２−オン環等の架橋環）、ヘテロ原子としてイオウ原子を含む複素環（例えば、チオフェン環、チアゾール環、イソチアゾール環、チアジアゾール環等の５員環；４−オキソ−４Ｈ−チオピラン環等の６員環；ベンゾチオフェン環等の縮合環等）、ヘテロ原子として窒素原子を含む複素環（例えば、ピロール環、ピロリジン環、ピラゾール環、イミダゾール環、トリアゾール環等の５員環；ピリジン環、ピリダジン環、ピリミジン環、ピラジン環、ピペリジン環、ピペラジン環等の６員環；インドール環、インドリン環、キノリン環、アクリジン環、ナフチリジン環、キナゾリン環、プリン環等の縮合環等）等が挙げられる。ｎ価の複素環式基は、上記複素環の構造式からｎ個の水素原子を除いた基である。
【００４９】
前記連結基としては、カルボニル基、エーテル結合、及びエステル結合等が挙げられる。
【００５０】
ビニルエーテル化合物としては、なかでも、低粘度、且つ高沸点である点で環構造を有するビニルエーテル化合物を少なくとも含有することが好ましく、特に、上記式（ｂ）中のＲbがｎ価の脂環式炭化水素基、ｎ価の芳香族炭化水素基、又はｎ価の複素環式基であるビニルエーテル化合物が好ましく、特に、脂環構造を有するビニルエーテル化合物、芳香環構造を有するビニルエーテル化合物、及び環状エーテル構造を有するビニルエーテル化合物［とりわけ、（２−フェニルフェノキシ）エチルビニルエーテル等の芳香環構造を有するビニルエーテル化合物（例えば、芳香環構造を有する単官能ビニルエーテル化合物）］が、低粘度、高沸点であり、且つ速硬化性を発揮して、防湿性に優れた硬化物を形成することができる点で好ましい。
【００５１】
前記脂環構造を有するビニルエーテル化合物としては、例えば、シクロヘキサンジメタノールジビニルエーテル、水添ビスフェノールＦ型ジビニルエーテル、水添ビフェニルジビニルエーテル、水添ビスフェノールＡ型ジビニルエーテル、トリシクロデカンジメタノールジビニルエーテル等が挙げられる。
【００５２】
前記芳香環構造を有するビニルエーテル化合物としては、例えば、（２−フェニルフェノキシ）エチルビニルエーテル、ビスフェノールＦビス（ビニルオキシエチルエーテル）、ビスフェノールＦ型ジビニルエーテル、ビフェニルジビニルエーテル、ビスフェノールＡ型ジビニルエーテル等が挙げられる。
【００５３】
前記環状エーテル構造を有するビニルエーテル化合物としては、例えば、イソソルバイドジビニルエーテル、オキセタンジビニルエーテル、オキサノルボルネンジビニルエーテル等が挙げられる。
【００５４】
本発明の有機ＥＬ素子封止用組成物は、環構造を有するビニルエーテル化合物と共に、脂肪族炭化水素基が連結基としてエーテル結合を介して結合した構造（特に、ポリエチレンオキシド鎖）を有するビニルエーテル化合物（例えば、ジエチレングリコールジビニルエーテル、トリエチレングリコールジビニルエーテル等）を含有することもできる。前記化合物は粘度が低く流動性に優れるため、これを含有することで、本発明の有機ＥＬ素子封止用組成物の射出性を向上することができる。
【００５５】
＜その他のカチオン重合性化合物＞
本発明の有機ＥＬ素子封止用組成物は、カチオン重合性化合物として、エポキシ化合物及びビニルエーテル化合物以外にも、他のカチオン重合性化合物を含有していても良く、例えばオキセタン化合物（エポキシ基又はビニルエーテル基を有する化合物を除く）を１種又は２種以上含有していても良い。
【００５６】
オキセタン化合物としては、例えば、下記式（ｃ）で表される化合物が挙げられる。
【化８】
2018110056.tif 000009
【００５７】
式（ｃ）中、Ｒc1は１価の有機基を示し、Ｒc2は水素原子又はエチル基を示す。ｍは１以上の整数を示す。
【００５８】
前記Ｒc1における１価の有機基には１価の炭化水素基、１価の複素環式基、置換オキシカルボニル基（アルコキシカルボニル基、アリールオキシカルボニル基、アラルキルオキシカルボニル基、シクロアルキルオキシカルボニル基等）、置換カルバモイル基（Ｎ−アルキルカルバモイル基、Ｎ−アリールカルバモイル基等）、アシル基（アセチル基等の脂肪族アシル基；ベンゾイル基等の芳香族アシル基等）、及びこれらの２以上が単結合又は連結基を介して結合した１価の基が含まれる。
【００５９】
１価の炭化水素基、１価の複素環式基としては、上記式（ｂ）中のＲbにおける例と同様の例が挙げられる。
【００６０】
前記連結基としては、例えば、カルボニル基（−ＣＯ−）、エーテル結合（−Ｏ−）、チオエーテル結合（−Ｓ−）、エステル結合（−ＣＯＯ−）、アミド結合（−ＣＯＮＨ−）、カーボネート結合（−ＯＣＯＯ−）、シリル結合（−Ｓｉ−）、及びこれらが複数個連結した基等を挙げることができる。
【００６１】
前記ｍは１以上の整数を示し、例えば１〜２０、好ましくは１である。
【００６２】
オキセタン化合物としては、例えば、３−エチル−３−（２−エチルヘキシルオキシメチル）オキセタン、３−エチル−３−（メトキシメチル）オキセタン、３−エチル−３−（ブトキシメチル）オキセタン、３−エチル−３−（ヘキシルオキシメチル）オキセタン等の式（ｃ）中のＲc1が脂肪族炭化水素基である化合物（＝
脂肪族オキセタン化合物）；３−エチル−３−（シクロヘキシルオキシメチル）オキセタン等の式（ｃ）中のＲc1が脂環式炭化水素基である化合物（＝脂環式オキセタン化合物）；ビス｛［１−エチル（３−オキセタニル）］メチル｝エーテル等の式（ｃ）中のＲc1が複素環式基である化合物（＝複素環式オキセタン化合物）；３−エチル−３−［（フェノキシ）メチル］オキセタン、１，４−ビス［（３−エチル−３−オキセタニルメトキシ）メチル］ベンゼン等の式（ｃ）中のＲc1が芳香族炭化水素基である化合物（＝芳香族オキセタン化合物）等が挙げられる。
【００６３】
本発明においては、オキセタン化合物を使用する場合は、芳香族オキセタン化合物を使用することが、防湿性の低下を抑制することができる点で好ましい。一方、脂肪族オキセタン化合物は防湿性の低下を招くため、これを多量に使用することは好ましくない。
【００６４】
［カチオン重合開始剤］
本発明の有機ＥＬ素子封止用組成物は、上記カチオン重合性化合物と共にカチオン重合開始剤を１種又は２種以上含有する。
【００６５】
カチオン重合開始剤としては、特に、光カチオン重合開始剤が好ましい。光カチオン重合開始剤は、光（例えば、紫外線）の照射によってカチオン種を発生してカチオン重合性化合物の硬化反応を開始させる化合物であり、光を吸収するカチオン部と酸の発生源となるアニオン部からなる。
【００６６】
光カチオン重合開始剤としては、例えば、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、臭素塩系化合物等を挙げることができる。
【００６７】
本発明においては、なかでも、スルホニウム塩系化合物を使用することが、硬化性に優れた硬化物を形成することができる点で好ましい。スルホニウム塩系化合物のカチオン部としては、例えば、（４−ヒドロキシフェニル）メチルベンジルスルホニウムイオン、トリフェニルスルホニウムイオン、ジフェニル［４−（フェニルチオ）フェニル］スルホニウムイオン、４−（４−ビフェニリルチオ）フェニル−４−ビフェニリルフェニルスルホニウムイオン、トリ−ｐ−トリルスルホニウムイオン等のアリールスルホニウムイオン（特に、トリアリールスルホニウムイオン）を挙げることができる。
【００６８】
光カチオン重合開始剤のアニオン部としては、例えば、［（Ｙ）sＢ（Ｐｈｆ）4-s］-（式中、Ｙはフェニル基又はビフェニリル基を示す。Ｐｈｆは水素原子の少なくとも１つが、パーフルオロアルキル基、パーフルオロアルコキシ基、及びハロゲン原子から選択される少なくとも１種で置換されたフェニル基を示す。ｓは０〜３の整数である）、ＢＦ4-、［（Ｒｆ）tＰＦ6-t］-（Ｒｆ：水素原子の８０％以上がフッ素原子で置換されたアルキル基、ｔ：０〜５の整数）、ＡｓＦ6-、ＳｂＦ6-、ＳｂＦ5ＯＨ-等を挙げることができる。本発明においては、なかでもアニオン部がＳｂＦ6-、又は前記［（Ｙ）sＢ（Ｐｈｆ）4-s］-である光カチオン重合開始剤が、開始剤としての活性が高く、高い硬化性を有し、耐熱性に優れた硬化物を得ることができる点で好ましい。
【００６９】
光カチオン重合開始剤としては、例えば、（４−ヒドロキシフェニル）メチルベンジルスルホニウム  テトラキス（ペンタフルオロフェニル）ボレート、４−（４−ビフェニリルチオ）フェニル−４−ビフェニリルフェニルスルホニウム  テトラキス（ペンタフルオロフェニル）ボレート、４−（フェニルチオ）フェニルジフェニルスルホニウム  フェニルトリス（ペンタフルオロフェニル）ボレート、［４−（４−ビフェニリルチオ）フェニル］−４−ビフェニリルフェニルスルホニウム  フェニルトリス(ペンタフルオロフェニル)ボレート、ジフェニル［４−（フェニルチオ）フェニルスルホニウム］  ヘキサフルオロアンチモネート、ジフェニル［４−（フェニルチオ）フェニル］スルホニウム  トリス（ペンタフルオロエチル）トリフルオロホスフェート、ジフェニル［４−（フェニルチオ）フェニル］スルホニウム  テトラキス（ペンタフルオロフェニル）ボレート、ジフェニル［４−（フェニルチオ）フェニル］スルホニウム  ヘキサフルオロホスフェート、４−（４−ビフェニリルチオ）フェニル−４−ビフェニリルフェニルスルホニウム  トリス（ペンタフルオロエチル）トリフルオロホスフェート、ビス［４−（ジフェニルスルホニオ）フェニル］スルフィド  フェニルトリス（ペンタフルオロフェニル）ボレート、［４−（２−チオキサントニルチオ）フェニル］フェニル−２−チオキサントニルスルホニウム  フェニルトリス（ペンタフルオロフェニル）ボレート、商品名「サイラキュアＵＶＩ−６９７０」、「サイラキュアＵＶＩ−６９７４」、「サイラキュアＵＶＩ−６９９０」、「サイラキュアＵＶＩ−９５０」（以上、米国ユニオンカーバイド社製）、「Ｉｒｇａｃｕｒｅ２５０」、「Ｉｒｇａｃｕｒｅ２６１」、「Ｉｒｇａｃｕｒｅ２６４」（以上、ＢＡＳＦ社製）、「ＣＧ−２４−６１」（チバガイギー社製）、「オプトマーＳＰ−１５０」、「オプトマーＳＰ−１５１」、「オプトマーＳＰ−１７０」、「オプトマーＳＰ−１７１」（以上、（株）ＡＤＥＫＡ製）、「ＤＡＩＣＡＴ  II」（（株）ダイセル製）、「ＵＶＡＣ１５９０」、「ＵＶＡＣ１５９１」（以上、ダイセル・サイテック（株）製）、「ＣＩ−２０６４」、「ＣＩ−２６３９」、「ＣＩ−２６２４」、「ＣＩ−２４８１」、「ＣＩ−２７３４」、「ＣＩ−２８５５」、「ＣＩ−２８２３」、「ＣＩ−２７５８」、「ＣＩＴ−１６８２」（以上、日本曹達（株）製）、「ＰＩ−２０７４」（ローディア社製、テトラキス（ペンタフルオロフェニル）ボレート  トルイルクミルヨードニウム塩）、「ＦＦＣ５０９」（３Ｍ社製）、「ＢＢＩ−１０２」、「ＢＢＩ−１０１」、「ＢＢＩ−１０３」、「ＭＰＩ−１０３」、「ＴＰＳ−１０３」、「ＭＤＳ−１０３」、「ＤＴＳ−１０３」、「ＮＡＴ−１０３」、「ＮＤＳ−１０３」（以上、ミドリ化学（株）製）、「ＣＤ−１０１０」、「ＣＤ−１０１１」、「ＣＤ−１０１２」（以上、米国、Ｓａｒｔｏｍｅｒ社製）、「ＣＰＩ−１００Ｐ」、「ＣＰＩ−１０１Ａ」（以上、サンアプロ（株）製）等の市販品を使用できる。
【００７０】
［有機ＥＬ素子封止用組成物］
本発明の有機ＥＬ素子封止用組成物は、２５℃における粘度が２０ｍＰａ・ｓ以下（例えば１０〜２０ｍＰａ・ｓ）、好ましくは１５ｍＰａ・ｓ以下である。粘度が上記範囲であるため、本発明の有機ＥＬ素子封止用組成物は、インクジェット射出性に優れ、所望の箇所に精度良く射出することができる。一方、粘度が上記範囲を上回ると、インクジェットヘッドのノズル口に本発明の有機ＥＬ素子封止用組成物が固化して付着し易くなり、射出が不安定となるため好ましくない。
【００７１】
本発明の有機ＥＬ素子封止用組成物は、カチオン重合性化合物として、上述のエポキシ化合物及び／又はビニルエーテル化合物を含有する。前記化合物は、１種を単独で、又は２種以上を組み合わせて含有することができる。
【００７２】
エポキシ化合物とビニルエーテル化合物の合計含有量は、本発明の有機ＥＬ素子封止用組成物に含まれるカチオン重合性化合物全量の５０重量％以上（例えば５０〜１００重量％）、好ましくは６０重量％以上、特に好ましくは７０重量％以上、最も好ましくは８０重量％以上、とりわけ好ましくは９０重量％以上である。
【００７３】
本発明の有機ＥＬ素子封止用組成物は、２５℃における粘度が３０ｍＰａ・ｓ以上であるカチオン重合性化合物の含有量が、前記組成物に含まれるカチオン重合性化合物全量の、例えば３０〜６０重量％、好ましくは３０〜５５重量％である。
【００７４】
本発明の有機ＥＬ素子封止用組成物は、２５℃における粘度が１００ｍＰａ・ｓ以上であるカチオン重合性化合物の含有量が、前記組成物に含まれるカチオン重合性化合物全量の２０重量％以下（例えば、０〜２０重量％）である。そのため、低粘度でインクジェット射出性に優れる。
【００７５】
本発明の有機ＥＬ素子封止用組成物は、更に、２５℃における粘度が２０００ｍＰａ・ｓ以上であるカチオン重合性化合物の含有量が、１５重量％以下（例えば、０〜１５重量％）であることが、インクジェット射出性をより一層向上することができる点で好ましく、特に好ましくは１０重量％以下である。
【００７６】
また、本発明の有機ＥＬ素子封止用組成物は、常圧下における沸点が１９０℃以下であるカチオン重合性化合物の含有量が、前記組成物に含まれるカチオン重合性化合物全量の２０重量％未満（例えば、０重量％以上２０重量％未満）、好ましくは１５重量％以下、特に好ましくは１０重量％以下、最も好ましくは５重量％以下、とりわけ好ましくは１重量％以下である。そのため、インクジェットヘッドのノズル口に本発明の有機ＥＬ素子封止用組成物が固化して付着することを防止して、良好な射出を維持することができる。
【００７７】
さらに、本発明の有機ＥＬ素子封止用組成物は、２５℃における粘度が３ｍＰａ・ｓ未満であり、且つ常圧下における沸点が１９０℃以下であるカチオン重合性化合物の含有量が、組成物に含まれるカチオン重合性化合物全量の１０重量％未満（好ましくは５重量％以下、特に好ましくは３重量％以下）であることが、インクジェットヘッドのノズル口に本発明の有機ＥＬ素子封止用組成物が固化して付着することを防止して、良好な射出を維持することができる点で好ましい。
【００７８】
さらにまた、本発明の有機ＥＬ素子封止用組成物は、常圧下における沸点が１６０℃以下であるカチオン重合性化合物の含有量が、前記組成物に含まれるカチオン重合性化合物全量の、例えば２０重量％未満（例えば、０重量％以上２０重量％未満）、より好ましくは１５重量％以下、更に好ましくは１０重量％以下、特に好ましくは５重量％以下、最も好ましくは３重量％以下、とりわけ好ましくは１重量％以下であることが、インクジェットによる射出安定性をより一層向上することができる点で好ましい。
【００７９】
本発明の有機ＥＬ素子封止用組成物に含まれるカチオン重合性化合物は、下記［１］又は［２］の組成を有することが、インクジェット射出性、及び射出安定性を良好なものとすることができる点で好ましい。
［１］ビニルエーテル化合物の含有量がカチオン重合性化合物全量の３０重量％未満である場合、式（a-1）で表される多官能脂環エポキシ化合物とグリシジルエーテル型エポキシ化合物の合計含有量が、カチオン重合性化合物全量の５０重量％以上である
［２］ビニルエーテル化合物の含有量がカチオン重合性化合物全量の３０重量％以上である場合、式（a-1）で表される多官能脂環エポキシ化合物の含有量がカチオン重合性化合物全量の５重量％以上であり、前記多官能脂環エポキシ化合物とビニルエーテル化合物の合計含有量が、カチオン重合性化合物全量の５０重量％以上である
【００８０】
前記［１］の場合、ビニルエーテル化合物の含有量は、カチオン重合性化合物全量の、３０重量％未満（例えば０重量％以上、３０重量％未満）、好ましくは２０重量％以下、特に好ましくは１０重量％以下、最も好ましくは５重量％以下である。
【００８１】
前記［１］の場合、式（a-1）で表される多官能脂環エポキシ化合物の含有量は、カチオン重合性化合物全量の、例えば１０重量％以上（例えば１０〜７０重量％）、好ましくは２０〜６０重量％、特に好ましくは３０〜５５重量％、最も好ましくは３５〜５５重量％である。
【００８２】
前記［１］の場合、グリシジルエーテル型エポキシ化合物の含有量は、カチオン重合性化合物全量の、例えば５重量％以上（例えば５〜８０重量％）、好ましくは１０〜５０重量％、特に好ましくは１５〜３０重量％、最も好ましくは１５〜２５重量％である。
【００８３】
前記［１］の場合、式（a-1）で表される多官能脂環エポキシ化合物とグリシジルエーテル型エポキシ化合物の合計含有量は、カチオン重合性化合物全量の５０重量％以上であり、より好ましくは５５重量％以上、特に好ましくは６０重量％以上、最も好ましくは６５重量％以上である。上限は、例えば９５重量％、好ましくは９０重量％、特に好ましくは８５重量％、最も好ましくは８０重量％、とりわけ好ましくは７５重量％である。
【００８４】
前記［１］の場合、式（a-1）で表される多官能脂環エポキシ化合物とグリシジルエーテル型エポキシ化合物の含有量の比（前者／後者；重量比）は、例えば５０／５０〜９０／１０、好ましくは６０／４０〜８５／１５、特に好ましくは６０／４０〜８０／２０、最も好ましくは６０／４０〜７５／２５、とりわけ好ましくは６０／４０〜７０／３０である。
【００８５】
前記［１］の場合、エポキシ化合物として式（a-1）で表される多官能脂環エポキシ化合物と共に、式（a-1’）で表される単官能脂環エポキシ化合物を含有することが、低粘度化によりインクジェット射出性を向上することができる点で好ましく、前記多官能脂環エポキシ化合物と単官能脂環エポキシ化合物の合計含有量は、カチオン重合性化合物全量の例えば５０重量％以上、好ましくは５５重量％以上、特に好ましくは６０重量％以上、最も好ましくは６５重量％以上である。尚、上限は、例えば９５重量％、好ましくは９０重量％、特に好ましくは８５重量％である。
【００８６】
前記［１］の場合、式（a-1）で表される多官能脂環エポキシ化合物と式（a-1’）で表される単官能脂環エポキシ化合物の含有量の比［前記多官能脂環エポキシ化合物／前記単官能脂環エポキシ化合物；重量比］は、例えば５０／５０〜９０／１０、好ましくは５１／４９〜８５／１５、特に好ましくは５２／４８〜８０／２０、最も好ましくは５５／４５〜７０／３０、とりわけ好ましくは５５／４５〜６５／３５である。
【００８７】
前記［１］の場合、式（a-1’）で表される単官能脂環エポキシ化合物の含有量は、カチオン重合性化合物全量の、例えば５〜５０重量％、好ましくは１０〜４５重量％、より好ましくは１５〜４５重量％、特に好ましくは２０〜４５重量％、最も好ましくは２５〜４０重量％である。
【００８８】
前記［２］の場合、式（a-1）で表される多官能脂環エポキシ化合物とビニルエーテル化合物の合計含有量は、カチオン重合性化合物全量の５０重量％以上であり、好ましくは５５重量％以上、特に好ましくは６０重量％以上、最も好ましくは６５重量％以上である。上限は、例えば１００重量％、好ましくは９５重量％、特に好ましくは９０重量％、最も好ましくは８５重量％である。
【００８９】
前記［２］の場合、ビニルエーテル化合物の含有量は、カチオン重合性化合物全量の３０重量％以上（例えば３０〜１００重量％）、好ましくは３０〜９０重量％、特に好ましくは３０〜７０重量％、最も好ましくは４０〜６０重量％である。
【００９０】
前記［２］の場合、式（a-1）で表される多官能脂環エポキシ化合物の含有量は、カチオン重合性化合物全量の、例えば０〜４０重量％、好ましくは５〜３５重量％、特に好ましくは１０〜３５重量％である。
【００９１】
また、前記［２］の場合、式（a-1）で表される多官能脂環エポキシ化合物とビニルエーテル化合物の含有量の比（前者／後者；重量比）は、例えば０／１００〜５０／５０、好ましくは１０／９０〜４５／５５、特に好ましくは１０／９０〜４０／６０である。
【００９２】
また、前記［２］の場合、エポキシ化合物として式（a-1）で表される多官能脂環エポキシ化合物と共に式（a-1’）で表される単官能脂環エポキシ化合物を含有することが低粘度化によりインクジェット射出性を向上することができる点で好ましく、前記多官能脂環エポキシ化合物と単官能脂環エポキシ化合物の合計含有量は、カチオン重合性化合物全量の例えば２０重量％以上、好ましくは２５重量％以上、特に好ましくは３０重量％以上、最も好ましくは４０重量％以上である。尚、上限は、例えば７５重量％、好ましくは７０重量％、特に好ましくは６５重量％である。
【００９３】
また、前記［２］の場合、式（a-1）で表される多官能脂環エポキシ化合物と式（a-1’）で表される単官能脂環エポキシ化合物の含有量の比［前記多官能脂環エポキシ化合物／前記単官能脂環エポキシ化合物；重量比］は、例えば１０／９０〜７０／３０、好ましくは２０／８０〜６０／４０、特に好ましくは３０／７０〜５５／４５である。
【００９４】
前記［２］の場合、式（a-1’）で表される単官能脂環エポキシ化合物の含有量は、カチオン重合性化合物全量の、例えば５〜５０重量％、好ましくは１０〜４５重量、好ましくは１５〜４５重量％、特に好ましくは２０〜４５重量％、最も好ましくは２５〜４０重量％である。
【００９５】
オキセタン化合物（特に、脂肪族オキセタン化合物）の含有量は、本発明の有機ＥＬ素子封止用組成物に含まれるカチオン重合性化合物全量の５０重量％以下であり、好ましくは４５重量％以下、特に好ましくは３０重量％以下、最も好ましくは２０重量％以下、とりわけ好ましくは１５重量％以下である。尚、下限はゼロである。オキセタン化合物（特に、脂肪族オキセタン化合物）の含有量が過剰となると、十分な防湿性が得られにくくなるため好ましくない。
【００９６】
本発明の有機ＥＬ素子封止用組成物は、上記カチオン重合性化合物と共にカチオン重合開始剤を１種又は２種以上含有する。カチオン重合開始剤の含有量は、本発明の有機ＥＬ素子封止用組成物に含まれるカチオン重合性化合物１００重量部に対して、例えば０．０１〜５重量部、好ましくは０．０５〜３重量部、特に好ましくは０．１〜２重量部である。
【００９７】
本発明の有機ＥＬ素子封止用組成物は上記構成を有するため低粘度で流動性に優れ、インクジェット射出性に優れる。従って、本発明の有機ＥＬ素子封止用組成物は、必要に応じて上記以外の他の成分を含有していても良いが、溶媒は特に含有する必要が無く、溶媒の含有量は有機ＥＬ素子封止用組成物全量の例えば３０重量％以下、好ましくは２０重量％以下、特に好ましくは１５重量％以下、最も好ましくは１０重量％以下、とりわけ好ましくは５重量％以下である。尚、下限はゼロである。本発明の有機ＥＬ素子封止用組成物は、溶媒の含有量をゼロ若しくは極めて低く抑制することができるため、揮発せず残留した溶媒に由来するアウトガスの発生を抑制することができる。
【００９８】
［有機ＥＬ素子封止用組成物］
本発明の有機ＥＬ素子封止用組成物は、上記カチオン重合性化合物とカチオン重合開始剤を撹拌、混合することによって調製することができる。これらは、それぞれ、１種を単独で、又は２種以上を組み合わせて使用することができる。上記撹拌、混合の方法としては、特に限定されず、例えば、ディゾルバー、ホモジナイザー等の各種ミキサー、ニーダー、ロール、ビーズミル、自公転式撹拌装置等を使用できる。また、撹拌、混合後は、真空下にて脱泡してもよい。
【００９９】
本発明の有機ＥＬ素子封止用組成物は、２５℃における粘度が２０ｍＰａ・ｓ以下であるため、低粘度で、インクジェットヘッドのノズルからの射出性に優れる。
【０１００】
また、本発明の有機ＥＬ素子封止用組成物は、２５℃における粘度が１００ｍＰａ・ｓ以上であるカチオン重合性化合物の含有量が、前記組成物に含まれるカチオン重合性化合物全量の２０重量％以下であり、流動性が低いカチオン重合性化合物の含有量が低く抑制されているため、インクジェットヘッドのノズルからの射出性に優れる。
【０１０１】
更に、本発明の有機ＥＬ素子封止用組成物は、常圧下における沸点が１９０℃以下であるカチオン重合性化合物の含有量が、前記組成物に含まれるカチオン重合性化合物全量の２０重量％未満であり、低沸点のカチオン重合性化合物の含有量が低く抑制されているため、インクジェットヘッドのノズル口に本発明の有機ＥＬ素子封止用組成物が固化して付着することを防止して、良好な射出を維持することができる。すなわち、インクジェット印刷法により安定的に塗布することができる。
【０１０２】
有機ＥＬ素子封止用組成物に紫外線照射を行った後に、揮発性の未反応低分子量硬化性化合物が残留すると、アウトガス量が上昇する傾向にあるが、本発明の有機ＥＬ素子封止用組成物は、硬化性化合物として速硬化性を有する化合物を使用するため、紫外線照射により速やかに重合反応が進行し、未反応低分子量硬化性化合物の残留を極めて低く抑制することができる。そのため、硬化時のアウトガス量を低く抑制することができる。アウトガス量は、例えば１０００ｐｐｍ以下、好ましくは８００ｐｐｍ以下、より好ましくは７００ｐｐｍ以下、特に好ましくは５５０ｐｐｍ以下、最も好ましくは３５０ｐｐｍ以下、とりわけ好ましくは２００ｐｐｍ以下である。尚、アウトガス量は実施例に記載の方法で測定できる。
【０１０３】
本発明の有機ＥＬ素子封止用組成物は、紫外線を照射することにより速やかに硬化して、硬化物を形成することができる。紫外線の光源としては、光を照射することにより、硬化性組成物中に酸を発生させることができる光源であれば良く、例えば、ＵＶ−ＬＥＤ、低、中、高圧水銀ランプのような水銀ランプ、水銀キセノンランプ、メタルハライドランプ、タングステンランプ、アーク灯、エキシマランプ、エキシマレーザ、半導体レーザ、ＹＡＧレーザ、レーザと非線形光学結晶とを組み合わせたレーザシステム、高周波誘起紫外線発生装置等を使用することができる。紫外線照射量（積算光量）は、例えば１０００〜２０００ｍＪ／ｃｍ2程度である。
【０１０４】
本発明の有機ＥＬ素子封止用組成物は、紫外線を照射した後、更に加熱処理を施しても良い。加熱処理を施すことにより、硬化度をより一層向上させることができる。加熱処理を施す場合、加熱温度は４０〜２００℃程度であり、加熱時間は１分〜１５時間程度である。
【０１０５】
本発明の有機ＥＬ素子封止用組成物の硬化物は防湿性に優れ、水蒸気透過率は例えば２００ｇ／ｍ2・ｄａｙ・ａｔｍ以下（例えば５０〜２００ｇ／ｍ2・ｄａｙ・ａｔｍ）であり、好ましくは１８０ｇ／ｍ2・ｄａｙ・ａｔｍ以下、特に好ましくは１６０ｇ／ｍ2・ｄａｙ・ａｔｍ以下、最も好ましくは１２０ｇ／ｍ2・ｄａｙ・ａｔｍ以下、とりわけ好ましくは１００ｇ／ｍ2・ｄａｙ・ａｔｍ以下である。尚、水蒸気透過率は実施例に記載の方法で測定できる。
【０１０６】
前記硬化物は透明性に優れ、光線透過率（波長４００ｎｍ）は、例えば８０％以上（好ましくは、８６％以上）である。
【０１０７】
本発明の有機ＥＬ素子封止用組成物は低粘度であり、且つ印刷時の揮発を抑制することができるため、経時による粘度上昇を抑制することができ、インクジェットヘッドのノズル口に当該組成物が固化して付着することを防止して、良好な射出を維持することができる。また、紫外線照射により、速やかに、低アウトガス性及び防湿性に優れた、透明な硬化物を形成することができる。そのため、本発明の有機ＥＬ素子封止用組成物はインクジェット印刷法を使用して、有機ＥＬ素子を封止する用途に好適に使用することができる。
【０１０８】
［有機ＥＬデバイスの製造方法］
本発明の有機ＥＬデバイスの製造方法は、上記有機ＥＬ素子封止用組成物をインクジェット印刷法により塗布して、有機ＥＬ素子を封止することを特徴とする。
【０１０９】
インクジェット印刷法により塗布された前記組成物は、その後、紫外線を照射することにより硬化物を形成することができる。紫外線照射方法としては上述の方法を採用することができる。
【０１１０】
本発明によれば、上記の通りインクジェット射出性、及びインクジェット射出安定性に優れる有機ＥＬ素子封止用組成物を使用するため、インクジェット印刷法により、安定的に、高速且つ均一に当該組成物を塗布することができる。また、前記組成物は、紫外線照射により速やかに硬化する。従って、作業性に優れ、効率よく有機ＥＬデバイスを製造することができる。
【０１１１】
［有機ＥＬデバイス］
本発明の有機ＥＬデバイス（例えば、有機ＥＬディスプレイ等）は、上記有機ＥＬ素子封止用組成物の硬化物によって有機ＥＬ素子が封止された構成を有する。
【０１１２】
前記有機ＥＬ素子封止用組成物の硬化物は、上述の通り、防湿性及び低アウトガス性に優れ、且つ透明性を有する。そのため、本発明の有機ＥＬデバイスは、湿気による素子の劣化が抑制され、高輝度且つ長寿命である。
【実施例】
【０１１３】
以下、実施例により本発明をより具体的に説明するが、本発明はこれらの実施例により限定されるものではない。
【０１１４】
調製例１（（２−フェニルフェノキシ）エチルビニルエーテルの調製）
冷却管、撹拌器、温度計を備え付けた２Ｌの４口フラスコに水素化ナトリウム（５５％in mineral oil）（３０．８ｇ，７０５．８ｍｍｏｌ）、及びＤＭＳＯ（５０９．４ｇ）を仕込み、そこに、０℃でｏ−フェニルフェノール（５０．２ｇ，２５０．７ｍｍｏｌ）のＤＭＳＯ（１７１．６ｇ）溶液を滴下した。
その後、６０℃のオイルバスにつけ２−クロロエチルビニルエーテル（５８．６ｇ，５５０．０ｍｍｏｌ）のＤＭＳＯ（４６．０ｇ）溶液を滴下した。
反応液を４時間撹拌後、０℃に冷却してからゆっくり水を滴下してクエンチし、分液ロートに移した。
水層を酢酸エチルで抽出し、有機層に飽和食塩水を加え洗浄した。その後、有機層を分け、無水硫酸ナトリウムで脱水した後、溶媒を留去して液状の粗生成物を得た。これをシリカゲルカラムクロマトグラフィー（ヘキサン／酢酸エチル＝１０／１）で精製し、目的物を白色固体として得た（３７．５ｇ，４４％）。
1H-NMR(CDCl3,500MHz) δ 3.85 (s, 1.40H), 3.91 (s, 0.47H), 3.98-4.05 (m, 4.13H), 4.14-4.16 (m, 4H), 4.22-4.25 (m, 2H), 6.47-6.54 (m, 2H), 6.80-6.89 (m, 2H), 7.06-7.09 (m, 4H), 7.12-7.16 (m, 4H).
【０１１５】
調製例２（ビスフェノールＦビス（ビニルオキシエチルエーテル）の調製）
ｏ−フェニルフェノールに代えてジヒドロキシジフェニルメタン（２，２’−ジヒドロキシジフェニルメタン、３，３’−ジヒドロキシジフェニルメタン、及び４，４’−ジヒドロキシジフェニルメタンの混合物）を使用した以外は調製例１と同様にして目的物を得た（３７．５ｇ，４４％）。
1H-NMR(CDCl3,500MHz) δ 3.85 (s, 1.40H), 3.91 (s, 0.47H), 3.98-4.05 (m, 4.13H), 4.14-4.16 (m, 4H), 4.22-4.25 (m, 2H), 6.47-6.54 (m, 2H), 6.80-6.89 (m, 2H), 7.06-7.09 (m, 4H), 7.12-7.16 (m, 4H).
【０１１６】
実施例１〜２２、比較例１〜５
下記表に記載の処方（単位：重量部）で各成分を混合して、封止用組成物を得た。得られた封止用組成物について、粘度、インクジェット射出性、射出安定性、ＵＶ硬化性、硬化時のアウトガス量、及び得られた硬化物の水蒸気透過率を下記方法で測定した。
【０１１７】
（粘度）
実施例及び比較例で得られた封止用組成物の粘度は、Ｅ型粘度計を用いて、２５℃において測定した。
【０１１８】
（インクジェット射出性）
実施例及び比較例で得られた封止用組成物のインクジェット射出性は、粘度を基準に下記方法で評価した。
評価基準
◎（非常に良好）：２５℃における粘度が１５ｍＰａ・ｓ以下
○（良好）：２５℃における粘度が１５ｍＰａ・ｓを超え、２０ｍＰａ・ｓ以下
×（不良）：２５℃における粘度が２０ｍＰａ・ｓ超
【０１１９】
（インクジェット射出安定性）
実施例及び比較例で得られた封止用組成物のインクジェット射出安定性は、下記方法で評価した。すなわち、実施例及び比較例で得られた封止用組成物について、インクジェットプリンタ（商品名「ＤＭＰ−２８３１」、富士フイルム（株）製）を使用して射出試験を行い、下記基準で評価した。
評価基準
○（良好）：高精度に射出できた
×（不良）：飛行曲がりが生じた、又はノズル口が目詰まりして射出できなかった
【０１２０】
（ＵＶ硬化性）
実施例及び比較例で得られた封止用組成物のＵＶ硬化性は、ガラス基板上に、封止用組成物を塗布（厚み：２０μｍ）し、２００Ｗ／ｃｍの水銀ランプで紫外線を照射（照射量：２０００ｍＪ／ｃｍ2）した後、指触によりタック性の有無を調べ、下記基準で硬化性を評価した。
評価基準
○：タックなし
△：ややタックあり
×：タックあり
【０１２１】
（硬化時のアウトガス量）
実施例及び比較例で得られた封止用組成物６０ｍｇをバイヤル瓶に入れ、ＵＶ照射（２０００ｍＪ／ｃｍ2）した後、バイヤル瓶中のアウトガス量を測定した。尚、トルエン標準液［標準物質としてのトルエン：１００ｐｐｍ（６０μｇ）、溶媒：ヘキサン（６０ｍｇ）］を用いて検量線を作成した。また、測定機器としては、商品名「ＨＰ−６８９０Ｎ」（ヒューレットパッカート社製）を使用し、カラムは商品名「ＤＢ−６２４」（アジレント社製）を使用した。
【０１２２】
（水蒸気透過率）
実施例及び比較例で得られた封止用組成物の塗膜にＵＶ照射（２０００ｍＪ／ｃｍ2）して得られた硬化物（厚み：１００μｍ）について、その水蒸気透過率を、ＪＩＳ Ｌ １０９９及びＪＩＳ Ｚ ０２０８（カップ法）に準じて、６０℃、９０％ＲＨ条件下で測定した。
【０１２３】
【表１】
2018110056.tif 000010
＊沸点：圧力を記載したもの以外は全て常圧下における沸点である。
【０１２４】
＜カチオン重合性化合物＞
・e-1：（３，４，３’，４’−ジエポキシ）ビシクロヘキシル、（株）ダイセル製
・e-2：ビス（３，４−エポキシシクロヘキシルメチル）エーテル、（株）ダイセル製
・e-3：３，４−エポキシシクロヘキシルメチル（３，４−エポキシ）シクロヘキサンカルボキシレート、商品名「セロキサイド２０２１Ｐ」、（株）ダイセル製
・e-4：２，３−ビス（３，４−エポキシシクロヘキシル）オキシラン、（株）ダイセル製
・e-5：２，２−ビス（３，４−エポキシシクロヘキサン−１−イル）プロパン、（株）ダイセル製
・ＯＰＰ−ＥＯＶＥ：（２−フェニルフェノキシ）エチルビニルエーテル、調製例１で得られたものを使用した
・ＯＮＢ−ＤＶＥ：オキサノルボルネンジビニルエーテル、（株）ダイセル製
・ＯＸＢＰ：４，４−ビス［（３−エチル−３−オキセタニル）メトキシメチル］ビフェニリル、宇部興産（株）製
・ＯＸＴ−１２１：１，４-ビス［（３-エチル−３−オキセタニルメトキシ）メチル］ベンゼン、商品名「アロンオキセタン  ＯＸＴ−１２１」、東亞合成（株）製
・ＯＸＴ−ＤＶＥ：オキセタンジビニルエーテル、（株）ダイセル製
・ＹＬ−９８３Ｕ：ビスフェノールＦジグリシジルエーテル、三菱化学（株）製
・ＨＲＭ−Ｃ０１：Ｎ−ビニルカルバゾール、日触ファインテクノケミカル（株）製
・セロキサイド３０００：１，２：８，９−ジエポキシリモネン、（株）ダイセル製
・ＣＹＣＬＯＭＥＲ  Ｍ１００：３，４−エポキシシクロヘキシルメチルメタクリレート、（株）ダイセル製
・ＩＳＢ−ＤＶＥ：イソソルバイドジビニルエーテル、（株）ダイセル製
・ＣＨＤＶＥ：シクロヘキサンジメタノールジビニルエーテル、日本カーバイド工業（株）製
・ＴＥＧＤＶＥ：トリエチレングリコールジビニニルエーテル、日本カーバイド工業（株）製
・ＤＥＧＤＶＥ：ジエチレングリコールジビニルエーテル、日本カーバイド工業（株）製
・ＢｉｓＦ−ｂｉｓ（ＶＯＥ)Ｅ：ビスフェノールＦビス（ビニルオキシエチルエーテル）、調製例２で得られたものを使用した
・ＯＸＴ−２２１：３−エチル−３｛［（３−エチルオキセタン−３−イル）メトキシ］メチル｝オキセタン、東亞合成（株）製
・ＳＲ−１６ＨＪ：１，６−ヘキサンジオールジグリシジルエーテル、阪本薬品工業（株）製
・ＳＲ−１４ＢＪ：１，４−ブタンジオールジグリシジルエーテル、阪本薬品工業（株）製
・ＳＲ−ＰＧ：プロピレングリコールジグリシジルエーテル、阪本薬品工業（株）製
・ＳＲ−ＮＰＧ：ネオペンチルグリコールジグリシジルエーテル、阪本薬品工業（株）製
・ＰＧＥ：フェニルグリシジルエーテル、阪本薬品工業（株）製
・セロキサイド２０００  ：１，２−エポキシ−４−ビニルシクロヘキサン、（株）ダイセル製
・ＯＸＴ−２１２：３−エチル−３−［（２−エチルヘキシルオキシ）メチル］オキセタン、商品名「アロンオキセタン  ＯＸＴ−２１２」、東亞合成（株）製
・ＢＤＶＥ：１，４−ブタンジオールジビニルエーテル、日本カーバイド工業（株）製
＜カチオン重合開始剤＞
・４−（４−ビフェニリルチオ）フェニル−４−ビフェニリルフェニルスルホニウム  テトラキス（ペンタフルオロフェニル）ボレート
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
カチオン重合性化合物とカチオン重合開始剤とを含有する組成物であって、２５℃における粘度が２０ｍＰａ・ｓ以下であり、
組成物に含まれるカチオン重合性化合物全量の５０重量％以上が、下記［１］又は［２］又は［３］であり、
２５℃における粘度が１００ｍＰａ・ｓ以上であるカチオン重合性化合物の含有量が組成物に含まれるカチオン重合性化合物全量の２０重量％以下
常圧下における沸点が１９０℃以下であるカチオン重合性化合物の含有量が組成物に含まれるカチオン重合性化合物全量の２０重量％未満
である、インクジェット印刷法により塗布するための有機エレクトロルミネッセンス素子封止用組成物。
［１］分子内に脂環を構成する隣接する２つの炭素原子と酸素原子とで構成されるエポキシ基を１個又は２個有する化合物と、グリシジルエーテル型エポキシ化合物
［２］分子内に脂環を構成する隣接する２つの炭素原子と酸素原子とで構成されるエポキシ基を１個又は２個有する化合物と、芳香環構造を有するビニルエーテル化合物及び環状エーテル構造を有するビニルエーテル化合物から選択されるビニルエーテル化合物
［３］芳香環構造を有するビニルエーテル化合物及び環状エーテル構造を有するビニルエーテル化合物から選択されるビニルエーテル化合物
【請求項２】
分子内に脂環を構成する隣接する２つの炭素原子と酸素原子とで構成されるエポキシ基を２個有する化合物が、下記式（a-1）で表される多官能脂環エポキシ化合物である、請求項１に記載の有機エレクトロルミネッセンス素子封止用組成物。
【化１】
2018110056.tif 000013
（式中、Ｘは単結合又は連結基を示す）
【請求項３】
前記式（a-1）で表される多官能脂環エポキシ化合物が、３，４−エポキシシクロヘキシルメチル（３，４−エポキシ）シクロヘキサンカルボキシレート、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、及び２，２−ビス（３，４−エポキシシクロヘキサン−１−イル）プロパンからなる群より選択される少なくとも１種の化合物である、請求項２に記載の有機エレクトロルミネッセンス素子封止用組成物。
【請求項４】
分子内に脂環を構成する隣接する２つの炭素原子と酸素原子とで構成されるエポキシ基を１個有する化合物が、下記式（a-1’）で表される単官能脂環エポキシ化合物である、請求項１〜３の何れか１項に記載の有機エレクトロルミネッセンス素子封止用組成物。
【化２】
2018110056.tif 000014
（式中、Ｒa1はシクロヘキセンオキシド基以外の反応性官能基を示し、Ｒa2、Ｒa3は同一又は異なって、水素原子又はアルキル基を示す。Ｌ’は単結合又は連結基を示す）
【請求項５】
硬化時のアウトガス量が１０００ｐｐｍ以下である、請求項１〜４の何れか１項に記載の有機エレクトロルミネッセンス素子封止用組成物。
【請求項６】
硬化物の水蒸気透過率が２００ｇ／ｍ2・ｄａｙ・ａｔｍ以下である、請求項１〜５の何れか１項に記載の有機エレクトロルミネッセンス素子封止用組成物。
【請求項７】
請求項１〜６の何れか１項に記載の有機エレクトロルミネッセンス素子封止用組成物をインクジェット印刷法により塗布して、有機エレクトロルミネッセンス素子を封止することを特徴とする、有機エレクトロルミネッセンスデバイスの製造方法。
【請求項８】
請求項１〜６の何れか１項に記載の有機エレクトロルミネッセンス素子封止用組成物の硬化物によって有機エレクトロルミネッセンス素子が封止された構成を有する有機エレクトロルミネッセンスデバイス。